(57)【特許請求の範囲】
【請求項１】
表面に凹凸形状を有するフィラメントで構成されたポリエステル系捲縮加工糸であり、長手方向に沿って仮撚加撚方向と同方向の撚りを有する撚り密度の高い高密度集束部と仮撚加撚方向と逆方向の撚りを有する撚り密度の低い低密度集束部とを交互に有し、互いに隣り合う前記高密度集束部と低密度集束部との見かけの太さの変化率が５０％以上、かつこれらの長さの和が２０ｍｍ以上である部分を糸条１ｍ当り１０個以上有し、かつ加工糸を構成するフィラメントは融着していないことを特徴とする太さ斑を有する非融着加工糸。
ただし、
見かけの太さの変化率（％）＝（ｄ２−ｄ１）／ｄ１×１００
ここで、ｄ１、ｄ２はそれぞれ高密度集束部及びこの高密度集束部に隣接する低密度集束部の平均直径を示す。
【発明の詳細な説明】
【技術分野】
【０００１】
本発明は、合成繊維マルチフィラメント糸であって太さ斑を有し、織編物にすると変化に富んだ表面感が得られ、しかもソフトな風合いの織編物を得るために好適な太さ斑を有する非融着加工糸に関するものである。
【背景技術】
【０００２】
従来から、外観的に変化のある織編物を得るために、仮撚融着技術を用いて高オーバーフィード下で仮撚加工し、フィラメント間を融着させると同時にＳ・Ｚ交互撚を形成させる交互撚糸が種々紹介されている。例えば、特許文献１には、仮撚加撚方向の撚りを有する完全融着部と逆方向の撚りを有する非融着集束部とを交互に有するファンシーヤーンが記載されている。この糸条は太さ斑を有し、表面感に優れているが、フィラメントが融着しているため、風合いが硬くて改良が望まれていた。
【０００３】
また、供給する糸条を工夫して交互撚を有する連続未解撚糸を得やすくした加工技術も紹介されている。例えば、特許文献２には、供給糸の密度、複屈折と仮撚温度を工夫することにより得られる嵩高部のない均整な連続未解撚糸が記載されている。
【特許文献１】特公昭６２−４０４５１号公報
【特許文献２】特開昭４８−６７５３３号公報
【発明の開示】
【発明が解決しようとする課題】
【０００４】
しかしながら、この糸条から得られる織編物は“しゃり”味が強く、斑がないといったものであり、その加工糸を得る条件以外で太さ斑を有する加工糸が得られることが記載されているが、これらの太さ斑構造はいずれも融着が基本であり、本発明が指向する、ソフトで太さ斑のある加工糸は得られていないのが現状である。
【０００５】
本発明は、上記した現状に鑑みてなされたものであり、融着していないにもかかわらず太さ斑を有し、織編物にすると変化に富んだ表面感が得られ、しかもソフトな風合いの織編物を得るために好適な太さ斑を有する非融着加工糸を提供することを技術的な課題とするものである。
【課題を解決するための手段】
【０００６】
本発明者らは、上記の課題を解決するために鋭意検討した結果、本発明に到達した。
すなわち、本発明は、次の構成を要旨とするものである。
【０００７】
（１）表面に凹凸形状を有するフィラメントで構成されたポリエステル系捲縮加工糸であり、長手方向に沿って仮撚加撚方向と同方向の撚りを有する撚り密度の高い高密度集束部と仮撚加撚方向と逆方向の撚りを有する撚り密度の低い低密度集束部とを交互に有し、互いに隣り合う前記高密度集束部と低密度集束部との見かけの太さの変化率が５０％以上、かつこれらの長さの和が２０ｍｍ以上である部分を糸条１ｍ当り１０個以上有し、かつ加工糸を構成するフィラメントは融着していないことを特徴とする太さ斑を有する非融着加工糸。
ただし、
見かけの太さの変化率（％）＝（ｄ２−ｄ１）／ｄ１×１００
ここで、ｄ１、ｄ２はそれぞれ高密度集束部及びこの高密度集束部に隣接する低密度集束部の平均直径を示す。
【発明の効果】
【００１０】
本発明の太さ斑を有する非融着加工糸は、融着仮撚法により得られる特異な太さ斑を有する加工糸でありながらフィラメント間に融着がなく、このため織編物に明瞭な凹凸の表面感を表現することができるとともに、ガリ感やシャリ感などがなくソフトな風合いの織編物とすることができる。
【発明を実施するための最良の形態】
【００１１】
以下、本発明について詳細に説明する。
【００１２】
本発明の太さ斑を有する非融着加工糸は、長手方向に撚り密度の変化による太さ斑を有する合成繊維仮撚マルチフィラメント加工糸であり、好ましくは図１に示すように、糸条の長手方向に融着部のない高密度集束部１と低密度集束部２とを交互に有するものである。この高密度集束部１及び低密度集束部２のいずれもがマルチフィラメントを構成する単フィラメントが融着されていないものでありながら、仮撚加撚方向と同方向の高度の撚りで集束された高密度集束部は、より細い形状を示す。また、低度の撚りで集束された低密度集束部は加撚撚りが解撚されて捲縮が付与された個々のフィラメントがオーバー解撚された嵩高のより太い形状を示す。したがって、本発明の非融着加工糸を用いれば、明瞭な太さ斑を表現することができると共に、フィラメントが融着、硬化していないので、ソフトな風合いの織編物を得ることができる。
【００１３】
本発明の加工糸は、長手方向に撚り密度の変化による太さ斑を有し、好ましくは見かけの細い前記高密度集束部と見かけの太い低密度集束部が混在しているので、この加工糸を製編織して得られる布帛に優れた凹凸のある表面効果を与え、さらにフィラメント間が融着していないのでソフトな風合いも付与できる。
【００１４】
上記した凹凸のある表面効果をさらに向上させるためには、隣り合う細い高密度集束部と嵩高の低密度集束部との見かけの太さの変化率が５０％以上であって、かつ隣り合う高密度集束部と低密度集束部の長さの和が２０ｍｍ以上の個数が糸条１ｍ当り１０個以上存在することが必要である。
【００１５】
見かけの太さの変化率とは、低密度集束部の平均直径が、高密度集束部のそれと比較してどれくらい大きいかを表す数値である。すなわち、
見かけの太さの変化率（％）＝（ｄ２−ｄ１）／ｄ１×１００
ここで、ｄ１、ｄ２はそれぞれ高密度集束部及びこの高密度集束部に隣接する低密度集束部の平均直径を示す。
【００１６】
見かけの太さの変化率が５０％未満の場合は、細い高密度集束部とこれよりも太い低密度集束部との形態差が小さくなる場合があり好ましくない。
【００１７】
さらに、上記高密度集束部と低密度集束部の長さの和が２０ｍｍ以上の個数が糸条１ｍ当り１０個未満である場合は、高密度集束部と低密度集束部の長さが短くなり、好ましい表面効果が得られない場合があり好ましくない。
本発明の非融着加工糸においては、見かけの太さの変化率並びに隣り合う高密度集束部と低密度集束部の長さの和がいずれも上記要件を満足することが必要であり、これにより、織編物において、凹凸のある表面効果を一層向上させることができる。
【００１８】
本発明の加工糸を構成するフィラメントの素材や断面形状は特に限定されるものではないが、本発明の前記効果を向上させるためには、図２で示したような表面に凹凸形状を有するフィラメントで構成されたポリエチレンテレフタレート（ＰＥＴ）やポリブチレンテレフタレートなどのポリエステル系捲縮加工糸であることが必要である。
【００１９】
また、加工糸の繊度としては、５０〜３００ｄｔｅｘ、加工糸を構成するフィラメントの単糸繊度としては、０．１〜６．０ｄｔｅｘが好ましい。
【００２０】
次に、本発明の太さ斑を有する非融着加工糸の製造方法について説明する。
【００２１】
本発明の加工糸を得るためには、少なくとも融点差を２℃以上有する２種以上の熱可塑性ポリマーで構成され、しかも低融点ポリマーはアルカリ易溶性のポリマーでもあり、高融点ポリマーはアルカリ難溶性のポリマーでもある複合繊維マルチフィラメントからなる複合マルチフィラメント糸を用いることが好ましい。
【００２２】
そして、この複合マルチフィラメント糸を、従来の仮撚加工に比して極めて高いオーバーフィード下で、しかも低融点ポリマーのみが融着する温度にて仮撚加工するのが好ましい。このような仮撚加工により、仮撚加撚領域において低い張力で加撚、熱固定されることになるので、細く強固に融着された集束部が形成され、同様に低い張力状態で解撚されるので、捲縮が付与され、見かけが太い低密度集束部が形成される。また、上記のような高いオーバーフィード下で仮撚加工を施すと、張力が低くなるので低融点ポリマーを比較的低い温度で融着させることができる。
【００２３】
ここで、好ましい具体的な条件を例示する。
【００２４】
まず、融点差を有する２種以上の熱可塑性ポリマーで構成される複合繊維マルチフィラメントを１５％以上の高オーバーフィード率で仮撚加工域に供給し、この糸条の低融点ポリマーの軟化点近傍〜（融点＋２０）℃の温度であって、高融点ポリマーを融着させない温度下において、２００００／Ｄ１／２〜３５０００／Ｄ１／２（Ｔ／Ｍ）（但し、Ｄは複合繊維マルチフィラメントの繊度：ｄｔｅｘ）の加撚数で、加撚−熱固定−解撚を連続して行う。
【００２５】
この仮撚加工により、低融点ポリマーの溶融により一部もしくは全部の単フィラメントが融着され、仮撚加撚方向の撚りを有する集束部とこの集束部とは逆方向の撚りで集束された低密度集束部が形成される。
【００２６】
この仮撚加工において、オーバーフィード率が１５％を下回る場合や、仮撚数が３５０００／Ｄ１／２（Ｔ／Ｍ）を上回る場合には、後述のアルカリ減量を経て最終的に形成される高密度集束部と、低密度集束部との長さの和が短くなり優れた表面効果が得られ難い場合がある。また、仮撚数が極度に低くなり２００００／Ｄ１／２（Ｔ／Ｍ）を下回ると、低密度集束部のクリンプ形成能が低いため、見かけ太さの変化率が小さく、優れた表面効果が得られ難くなる場合がある。
【００２７】
得られた加工糸をそのまま、あるいはトルクを低減させる目的で弛緩熱処理を行ってもよく、これにより、最終的に形成される高密度集束部の集束性と、低密度集束部の集束性とが固定されて粗雑感がなくなり、より優雅な表面効果が得られ、加えて糸条全体の旋回性が減少し、製織性、製編性が向上するなどの効果が得られる。
【００２８】
次いで、上記加工糸を用いて製織編し、その後アルカリ減量により低融点ポリマーを除去することにより、融着部分のない高密度集束部と、低密度集束部とが交互に形成され、目的とする本発明の非融着加工糸を得るのである。
【００２９】
本発明は、高オーバーフィード下の融着仮撚加工がもたらす特異な撚り構造を複合繊維マルチフィラメントに適用し、しかも低融点ポリマーをアルカリ減量により除去させることにより、糸条形態は特異な形態を保ったまま、融着部分を有していない加工糸を得ることに成功したものである。
【００３０】
さらに、本発明の加工糸を用いた織編物には融着部分が残らないので、糸条の品位がよく、加えて強度、伸度が高いため製織、製編性にも優れているなどの特長、効果を有している。
【実施例】
【００３１】
次に、本発明を実施例によって具体的に説明する。なお、本発明における加工糸や織物の評価は、次の方法で行った。
（１）見かけの太さの変化率（％）
得られた加工糸をアルカリ減量し、低融点ポリマーを除去した状態の糸条を評価対象とし、前述した式で算出する。ｄ１、ｄ２はそれぞれ高密度集束部とこの高密度集束部に隣接する低密度集束部の平均直径を示す。具体的にはｄ１、ｄ２は、糸条を実態顕微鏡を用いて１００倍に拡大投影し、写真撮影して測定した面積から算出する。
（２）高密度集束部と低密度集束部の糸条１ｍ当りの個数
得られた加工糸をアルカリ減量し、低融点ポリマーを除去した状態の糸条を評価対象とし、見かけ太さの変化率が５０％以上で、かつ長さの和が２０ｍｍ以上である、互いに隣接する高密度集束部と低密度集束部の糸条１ｍ当りの個数を示し、任意の１０個所について測定した時の最小値から最大値の範囲を示した。
（３）アルカリ減量後の融着部分の有無
得られた加工糸をアルカリ減量し、低融点ポリマーを除去した状態の糸条を評価対象とし、任意の高密度集束部１０個所、低密度集束部１０個所の断面写真を撮影し、融着部分の有無を確認する。
【００３２】
（４）織物の外観、風合い
得られた加工糸を経緯糸として用い、カバーファクター１８００の平織組織に製織し、アルカリ減量して低融点ポリマーを除去した織物を評価対象とし、表面感（凹凸感）、ソフト感、柔軟性を官能検査で次の３段階に評価した。
○：非常にあり、△：ややあり、×：なし
【００３３】
（実施例１）
高融点ポリマーとしてＰＥＴ（融点：２５５℃）を、低融点ポリマーとして５−ナトリウムスルホイソフタル酸を２．５モル％、及び平均分子量７０００のポリエチレングリコールを１２質量％共重合したポリエステル（融点：２４７℃、軟化点：２２８℃）を用い、フィラメントの断面形状が、図２に示すようなギア形状の高融点ポリマーを低融点ポリマーが取り囲んだ芯鞘構造糸になるように設計した紡糸口金と複合紡糸装置を用いて紡糸した。得られた３３０ｄｔｅｘ４８ｆの未延伸糸を１１０℃で３．０倍に延伸し、１１０ｄｔｅｘ４８ｆの複合マルチフィラメント糸を得た。
【００３４】
得られた１１０ｄｔｅｘ４８ｆの複合マルチフィラメント糸を供給糸とし、市販の仮撚機（三菱重工製ＬＳ−６型）を使用して、スピンドル回転数を１５７１５０ｒｐｍとし、他の条件は表１に示す種々の条件で仮撚加工を行い、得られた加工糸を使用して織物を作製した。
【００３５】
得られた加工糸の形態、織物の外観、風合いなどの評価結果を併せて表１に示す。
【００３６】
【表１】
0004822779.tif 000002
【００３７】
試験ＮＯ１（実施例）の加工糸は、本発明を満足する糸条であり、長手方向に沿って高密度集束部と低密度集束部とを交互に有し、かつ、見かけの太さの変化率と２０ｍｍ以上の個数も本発明の要件を満足する糸条形態を呈するものであった。この加工糸を用いた織物は、上品な表面効果（凹凸効果）を有し、加えて従来の融着仮撚加工を利用した表面効果のある糸では得られなかったソフトで柔軟性のある風合いを呈した。
【００３８】
試験ＮＯ２（比較例）では仮撚温度が低く、糸が融化収縮しないため、糸が掛からず加工できなかった。
【００３９】
試験ＮＯ３（比較例）では、表面感（凹凸効果）は優れていたが、高融点ポリマーまでも融着しており、製織後にアルカリ減量しても融着部分が残存した。
【００４０】
試験ＮＯ４（実施例）の加工糸は、仮撚数がやや低いために低密度集束部が十分に捲縮が付与されず、また高密度集束部が十分に集束しないため、見かけ太さの変化率が低くなり、表面感が試験ＮＯ１よりやや少ないものであった。
【００４１】
試験ＮＯ５（実施例）の加工糸は、仮撚数がやや多すぎて高密度集束部と低密度集束部との和が全体的に短く、このため表面感が試験ＮＯ１よりやや少ないものであった。
【００４２】
試験ＮＯ６（比較例）の加工糸は、高密度集束部と低密度集束部ともに得られず、なんの表面感も得られなかった。
【図面の簡単な説明】
【００５０】
【図１】本発明の太さ斑を有する非融着加工糸の一実施態様を示す形態模式図である。
【図２】本発明の太さ斑を有する非融着加工糸に用いるフィラメントの一実施態様を示す模式図である。
【符号の説明】
【００５１】
１  高密度集束部
２  低密度集束部
【図１】
0004822779.tif 000003
【図２】
0004822779.tif 000004